СПОСОБ ИЗВЛЕЧЕНИЯ ЗОЛОТА ИЗ СУЛЬФИДНОГО ЗОЛОТОМЕДНОГО СЫРЬЯ

1. Способ переработки сырья, содержащего драгоценные металлы и сульфиды, включающий сверхтонкое измельчение до крупности Р80% класса минус 20 мкм и менее, предварительную окислительную обработку раствором серной кислоты, с ионами трехвалентного железа при атмосферном давление, с барботажем кислородсодержащего газа в реакторе открытого типа при температуре 90-95°С, подготовку окисленного материала к цианированию, цианирование, отличающийся тем, что во время окислительного выщелачивания или по его завершению в пульпу вводят тиоцианат-цианидную смесь, проводят выщелачивание золота в присутствии сорбента, насыщенный золотом сорбент отделяют от пульпы и направляют на дальнейшую переработку известными способами, обеззолоченную пульпу обезвоживают, раствор направляют на операцию извлечения меди известными способами, после извлечения меди раствор возвращают в процесс предварительной окислительной обработки.
2. Способ по п. 1, отличающийся тем, что в пульпу вводят тиоцианат-цианидную смесь, при этом молярное отношение SCN: CN поддерживают в диапазоне 1:0,2÷1.
3. Способ по п. 1, отличающийся тем, что концентрация тиоцианта в вводимой смеси в зависимости от содержания драгоценных металлов может варьироваться в диапазоне 0,2÷2 г/л.
4. Способ по п. 1, отличающийся тем, что в качестве растворителя драгоценных металлов применяют смесь растворов тиоцианата и цианида щелочных металлов.
5. Способ по п. 1, отличающийся тем, что для подкрепления выщелачивающей системы реагентами растворителями, возможно применение оборотных растворов, в том числе из наливных хвостохранилищ цианистых обогатительных фабрик.
6. Способ по п. 1, отличающийся тем, что в качестве окислителя используют сульфат трехвалентного железа.
7. Способ по п. 1, отличающийся тем, что требуемая концентрация сульфат трехвалентного железа поддерживается за счет окисления сульфидов и других реакций в процессе предварительной окислительной обработки упорного сульфидного сырья.
3+
8. Способ по п. 1, отличающийся тем, что молярное отношение тиоцианата к окислителю в виде трехвалентного железа SCN: Fe поддерживают в диапазоне 1:1,5÷5.
9. Способ по п. 1, отличающийся тем, что сорбционное выщелачивание драгоценных металлов проводят при атмосферном давлении и температуре 20÷95°С.
10. Способ по п. 1, отличающийся тем, что сорбционное выщелачивание драгоценных металлов тиоцианат-цианидной смесью проводят при рН 0,5-3.
11. Способ по п. 1, отличающийся тем, что продолжительность сорбционного выщелачивания драгоценных металлов в зависимости от их содержания составляет 15-120 мин.
12. Способ по п. 1, отличающийся тем, в качестве сорбента используют активированный уголь или ионообменные смолы из расчета 1-10 об. %.